(57)【特許請求の範囲】
【請求項１】
仮撚加工糸からなる多層構造編物において、
表層部は、構成フィラメントの外表面に、その繊維軸方向に延在する凹部が存在する中空断面の仮撚加工糸で構成され、且つ表層部の表面には部分的に撥水加工が施され、
裏層部は、構成フィラメントの外表面に、その繊維軸方向に延在する凹部が存在しない仮撚加工糸で構成されている
ことを特徴とする多層構造編物。
【請求項２】
表層部と裏層部との間に弾性糸からなる中間層を介在させてなる請求項１記載の多層構造編物。
【発明の詳細な説明】
【０００１】
【発明の属する技術分野】
本発明は仮撚加工糸からなる多層構造の編物に関し、さらに詳しくは、水に濡れた場合にも表層部表面の濡れ際が見えにくいか見えない多層構造編物に関する。
【０００２】
【従来の技術】
ポリエステル仮撚加工糸からなる編地は、嵩高性、速乾性、取扱いが容易である、等の理由により古くから種々の用途に使用されてきた。しかし、近年では消費者の要求が多様化し、従来のポリエステル加工糸による編物では、消費者の要求に応えられなくなってきた。例えば、編地が水に濡れた場合にその濡れ際が見えるため、美観が阻害される。従って濡れ際が見えない編物への要求もその１つである。
【０００３】
特に、水着等は、着用者が水中から出たときに水着の下部に水が溜り、濡れた部分が斑になって美観を著しく損ねる問題があった。この問題を解決するために仮撚加工糸からなる編物の表面を撥水加工することが試みられたが、依然として水着の内部に溜った水が排水されることなく、水着と肌の間に水が溜り、しかも下部に溜った水を抜くのに時間がかかる問題があった。
【０００４】
一方、水着と肌の間に溜まった水を除去する方法として、特開平８ー３１１７５１号公報には、水着の表面に部分的に撥水加工を施すことが提案されている。しかしながら、同公報では、競泳用の水着について開示され、濡れ際が見えないような編物の概念は一切認識されていない。このように現状ではポリエステル仮撚加工糸を用いた編地において、濡れ際が見えないようにしたものは未だ提案されていない。
【０００５】
【発明が解決しようとする課題】
本発明は、かかる従来の問題を解決し、水に濡れても表層部表面がほとんど濡れていないか、若しくは、その濡れ際が見えないような編地を提供することにある。
【０００６】
【課題を解決するための手段】
本発明によれば、仮撚加工糸からなる多層構造編物において、
表層部は、構成フィラメントの外表面に、その繊維軸方向に延在する凹部が存在する中空断面の仮撚加工糸で構成され、且つ表層部の表面には部分的に撥水加工が施され、
裏層部は、構成フィラメントの外表面に、その繊維軸方向に延在する凹部が存在しない仮撚加工糸で構成されている
ことを特徴とする多層構造編物。
が提供される。
【０００７】
以下、本発明を詳細に説明する。
本発明は、仮撚加工糸からなり、少なくとも表層部と裏層部とを有する多層構造編物を対象とし、それぞれの層を編成する糸を相違させるか、若しくは、組織を相違させて編成して層構造を形成するが、該表層部と裏層部の中間にさらに中間層が介在するものであってもよい。
【０００８】
この多層構造編物の表層部には中空部を有するポリエステルマルチフィラメント糸（以下、ポリエステル中空仮撚加工糸の原糸ということもある）を仮撚加工した加工糸（以下、ポリエステル中空仮撚加工糸という）によって編成される。該ポリエステル中空仮撚加工糸の原糸の断面としては、図１に示すように構成フィラメントが円形断面であって、その中に円形の中空部を有するもの（ａ）、外郭が四辺形の断面であってその中に略四辺形の中空部を有するもの（ｂ）が好ましいが、その他の形状として三角、多角形、偏平等の形状のものも採用できる。この場合、該中空部の形状は外郭の形状と同じであっても異なった形状であっても構わない。
【０００９】
この原糸の単糸（構成フィラメント）断面の中空率は、少なくとも２０％が必要であり、特に２０〜４０％の範囲にあることが好ましい。中空率が２０％未満の場合には、仮撚加工後のポリエステル中空仮撚加工糸の単糸が中空部を残した異型断面構造とならず、後述する本発明の効果を得ることができない。一方、中空率が４０％を超える場合には、仮撚加工での割繊等のトラブルが発生するおそれがあり好ましくない。
【００１０】
上述の中空繊維は、複数のスリット状吐出孔のアセンブリーからなる紡糸用ノズルを使用して溶融紡糸することにより得られる。すなわち、該スリットは中空部を形成する部分を取り囲むように配置され、各スリットの間には隙間（キャナルと称せられる）を設けるが、該隙間により各スリットの吐出孔から吐出されるポリマーがバラス効果により接合されて中空繊維が形成される。
【００１１】
なお、本発明でいうポリエステルマルチフィラメント糸とは、テレフタル酸を主たる酸成分とし、少なくとも１種のグリコール、好ましくはエチレングリコール、トリメチレングリコール、テトラメチレングリコールなどから選ばれた少なくとも１種のアルキレングリコールを主たるグリコール成分とするポリエステルを常法により溶融紡糸して得られる糸条である。該ポリエステルは、スルホン酸金属塩を含有するイソフタル酸成分、例えば５ーナトリウムスルホイソフタル酸あるいは５ーテトラブチルホスホニウウムスルホイソフタル酸などを公知の方法で共重合したものであってもよい。また、本発明の目的を損なわない範囲で安定剤、酸化防止剤、難燃剤、帯電防止剤、蛍光増色剤、触媒、着色剤、無機微粒子などを添加してもよい。
【００１２】
次に、上述の原糸は仮撚加工に供されるが、その際ヒーター温度は、１２０〜１７０℃と、比較的低温の範囲を採用することが好ましい。仮撚温度が１２０℃未満では、ポリエステル中空糸の断面変形が少なく、すなわちフィラメン表面に後述するような凹部（溝）が形成されず、本発明の効果を得ることができない。逆に、仮撚加工の温度が、１７０℃を超えると中空部が潰れ易くなり、中空部の存在による効果を得ることができない。現実の仮撚温度は、原糸の中空率、単糸デニール、フィラメント数を勘案して前記の温度範囲内で適宜設定すればよい。
【００１３】
例えば、ポリエチレンテレフタレートからなるポリエステルマルチフィラメントであって、図１（ｂ）に示す断面を有する中空糸（ポリエステル中空仮撚加工糸の原糸）を表１に示す条件で仮撚加工すると、仮撚温度が１１０℃では仮撚加工糸としての十分な捲縮を付与することが出来ないし、また、仮撚温度が１８０℃では、中空断面の中空部分が潰れて断面がまがたま状になるものが多くなる。
【００１４】
【表１】
0003713131.tif 000002
【００１５】
このようにして得られポリエステル中空仮撚加工糸の単糸の断面は、中空部が残存し、且つ、異型に変形したものである。例えば、図１（ｂ）に示した断面形状を有する原糸を用いて温度１５０℃で仮撚加工してえら得れたポリエステル中空仮撚加工糸の単糸の断面は、図２のように断面形状は著しく変形するが、依然として中空部は残存している。
【００１６】
さらに、この単糸の側面は、図３に示すように仮撚加工の際に単糸が種々に変形して生じた凹部（溝）Ａが形成され、且つ、この凹部Ａは繊維軸方向に延在し、しかも単糸には仮撚加工に伴う“ねじれ”がランダムに付与されているので、前記の凹部Ａもランダムにねじれた構造となっている。
【００１７】
なお、ポリエステル中空仮撚加工糸の原糸の単糸デニールは１〜５デニールの範囲にあるものが好ましい。単糸デニールが１デニール未満の場合には、２０％以上の高い中空率の糸を得るのが困難であり、また、単糸デニールが５デニールを超える場合には、編物の表面タッチが粗硬となり好ましくない。
【００１８】
このようなポリエステル中空仮撚加工糸を用いて編成される表層部の組織は、均一な凹凸が表面に分布する組織のもの（例えば、鹿の子組織）や、プレーンな組織のもの（例えば、天竺の表組織）が好ましく例示されるが、これに限定されるものではない。但し、裏層部を形成する糸が表層部表面に多く現れるタック編を多く使用した組織は、裏層部にある水が見えるので本発明の目的を達成することができず好ましくない。逆に、表側部を形成する糸が裏側表面に現れるタック編みを用いることは構わない。
【００１９】
次に、裏層部に使用するポリエステル仮撚加工糸は、表層部に用いる加工糸とは対照的に、外表面に凹部を有しない限り任意のものが使用でき、特に単糸デニールが１〜５デニールの範囲にあるものが好ましい。単糸デニールが１デニール未満では、裏層部の抱水力が大きくなり、その表面タッチとしてベトツキ感が強くなり、また、乾燥速度も遅くなり好ましくない。一方、単糸デニールが５デニールを超える場合には、編物の表面タッチが粗硬となり好ましくない。
【００２０】
このような多層構造の編物にあって、表層部の表面は部分的に撥水加工されていることが必要である。撥水加工が表層部表面の全体に亘るときは、表層部表面の外部からきた水をはじくことは勿論であるが、裏層面から表層部に向かう水もはじくので、編地と肌との間に水が溜まり、しかもこの内部に溜まった水を外部に逃がすことができなくなる。表層部表面に部分的に撥水加工するには、グラビアローラ等を用いて撥水剤を印捺して付与すればよく、その際撥水剤は縞状、水玉模様状、若しくは、格子模様状等の任意のパターンに塗布すればよい。
【００２１】
また、撥水剤としては、特に限定されないが、シリコーン系撥水剤、フッ素系撥水剤が好ましい。就中でもシリコーンゴムを溶剤（トルエン）に混合比（シリコーンゴム：溶剤）＝４０：６０〜５０：５０の範囲で溶解したものが特に好ましい。
【００２２】
【発明の作用】
以上の構成からなる本発明の多層構造編物は、水に濡れた場合に表層部にある水は、主として裏層部に移行するので表層部は乾いた状態、若しくは、濡れ際が見えにくくなる。すなわち、表層部を構成するポリエステル中空仮撚加工糸の単糸形状が、図３に例示するような溝Ａを有し、且つ該単糸はランダムにねじれた形状をしているために、ポリエステル中空仮撚加工糸の繊維間空隙が裏層部を構成する糸のそれよりはより大きいので相対的に表層部の水は裏層部に移行する。このとき、前記の溝Ａは、導水溝の役割を果たし表層部の水は拡散してより乾いた状態になる。
【００２３】
これに加えて該表層部には仮撚加工糸には中空部が残存しており、該単糸の断面が種々に変形して且つねじれ状態を形成していることと相俟って、光が乱反射して裏層部の濡れが見えないように作用する。しかも、表層部表面には、撥水加工が部分的に施されているために、表層部表面の水ははじかれるので濡れ際の見えない作用が強調された多層構造編物となる。すなわち、表層部は水の拡散・保水層として機能し、他方裏層部は、表層部に比べて繊維間空隙が小さく、且つ加工糸単糸が１〜５ｄｅのものを用いているため、毛管現象による吸水効果を奏するので、ベトツキを感じさせない吸水層として機能する。
【００２４】
【発明の効果】
本発明の多層構造編物は、前述のように表層部がより乾いた状態に保たれ、濡れ際の見えないものとすることができるので、水着の素材に好適に使用される。すなわち、最近の水着は、水着としての機能性が要求されるのは勿論であるが、よりファッション性が要求されている。この点、本発明の多層構造編物は、ファッション性の高い濡れ際の見えない水着用の素材として好適である。
【００２５】
さらに、従来のように撥水加工した素材からなる水着が有していた水抜け不良の欠点も裏層部からの水を容易に通過させて排水できるので、水着と肌の間に介在する水の除去にも全く問題はなく、快適な水着を可能にする素材である。
【００２６】
【実施例】
以下、本発明を実施例によりさらに詳細に説明する。
実施例に使用する測定値は次の方法により得られるものである。
（１）中空率
中空繊維断面において、中空部の周囲に存在する中実部分の断面積をＳ１とし、該中空部分の断面積をＳ２としたときに、｛Ｓ2 ／（Ｓ1 ＋Ｓ2 ）｝×１００で表わされる値であり、中空繊維の断面を５００倍で撮影した写真から、２０本の繊維の平均値として求められる。
【００２７】
（２）濡れ際の評価
多層構造編物に飽和状態以上にたっぷりと水に含ませた状態に濡らして濡れ際を観察して４段階法により評価する。すなわち、▲１▼はほとんど濡れ際が見えない、▲２▼はわずかに濡れ際が見える、▲３▼は濡れ際がはっきり見える、▲４▼は強く濡れ際が見えるの４段階法により判定評価する。
【００２８】
［実施例１］
表層部には、断面形状が図１の（ｂ）に示すポリエチレンテレフタレートからなるポリエステル中空糸（中空率：３５％、１００ｄｅ／２４ｆｉｌ）をヒーター温度１５０℃で仮撚加工したポリエステル中空仮撚加工糸を用い、裏層部にはポリエチレンテレフタレートからなる、中実丸断面のポリエステルフィラメント（５０ｄｅ／２４ｆｉｌ）ヒーター温度２２０℃で仮撚加工して得た仮撚加工糸を用い、該表層部と該裏層部との中間にはポリエステル系弾性糸（帝人株式会社製、商標名：レクセ、７０ｄｅ／１ｆｉｌ）を用い、インターロックゲージの両面編機により図４に示す編み方図（ポンチローマ）により多（３）層構造編物を編成した。
【００２９】
図４は、本発明の編物を編成する例を示す編成給糸図である。図４において、１、４、７、及び１０では前記の中実のポリエステル仮撚加工糸を供給してダイヤル針及びシリンダー針のニット編により編成し、２、及び８ではポリエステル中空仮撚加工糸、及びポリエステル系弾性糸を同口供給してダイヤル針のみの全針のニット編により編成し、３、６、９及び１２ではポリエステル仮撚加工糸、及びポリエステル系弾性糸を同口供給してシリンダー針のみの全針ニット編により編成し、５、及び１１ではポリエステル中空仮撚加工糸を供給してダイヤル針によりニットとタック編を交互に繰り返す編み方により編成し、このような１２給糸を繰り返し単位とする編み方により編成する。
【００３０】
編成された編物は、主としてダイヤル針で編成された側部とシリンダー針で編成された側部とからなる多層構造編物として得られるが、ダイヤル針で編成された側部を表層部として使用し、該表層部が鹿の子目風の表面を有する多層構造編物である。
【００３１】
この多層構造編物に常法により仕上げ加工を施し、次いで、ジメチルシリコーンゴム（Ａ）とトルエン（Ｂ）を混合比：Ａ：Ｂ＝５０：５０で溶解して調合した撥水剤を３０本／２．５４ｃｍのピッチで斜線状ストライプに捺染ローラで印捺して表層部表面に撥水加工を施した。
【００３２】
得られた多層構造編物に飽和状態以上にたっぷりと水に含ませた状態に濡らし、該濡れ際を観察して表２の結果を得た。得られた編物では濡れ際が見られず良好な結果が得られた。
【００３３】
［比較例１〜２］
比較用の編物として、上記実施例で用いた表層部用のポリエステル中空仮撚加工糸の代わりに仮撚加工の温度として２２０℃を用いて加工した通常のポリエステル仮撚加工糸（断面形状：中実、１００ｄｅ／２４ｆｉｌ）を用いる他は、実施例１と同様に編成し、同様に仕上げ加工、及び撥水加工を施して多層構造編物を得た。実施例１と同様に濡らしたところ、得られた編物は濡れ際が目立って観察された（比較例１）。
【００３４】
さらに、他の比較用編物として、実施例で用いた表層部を編成するポリエステル中空仮撚加工糸の代わりに通常のポリエステルフィラメント糸（断面形状：中実、１００ｄｅ／２４ｆｉｌ）を用いる他は、実施例１と同様に編成し、同様に仕上加工、及び撥水加工を施して多層構造編物を得た。実施例１と同様に濡らしたところ、得られた編物は濡れ際が強く観察された。
比較例１〜２の結果を表２に併せて示す。
【００３５】
【表２】
0003713131.tif 000003
【図面の簡単な説明】
【図１】図１は、本発明の編物に使用するポリエステル中空仮撚加工糸の原糸の単糸（フィラメント）断面形状の例を示す断面図である。
【図２】図２は、本発明の編物に使用するポリエステル中空仮撚加工糸の単糸断面形状の例を示す断面図である。
【図３】本発明の編物に使用するポリエステル中空仮撚加工糸の単糸形状の例を模式的に示す斜視図である。
【図４】本発明の実施例の編物の編成法を示す編成給糸図である。
【符号の説明】
１、４、７、１０：中実・丸断面のポリエステル仮撚加工糸
２、８：ポリエステル中空仮撚加工糸、及びポリエステル系弾性糸
３、６、９、１２：前記中実・丸断面のポリエステル仮撚加工糸及びポリエステル系弾性糸
５、１１：ポリエステル中空仮撚加工糸
【図１】
0003713131.tif 000004
【図２】
0003713131.tif 000005
【図３】
0003713131.tif 000006
【図４】
0003713131.tif 000007